(57)【要約】【課題】再生可能資源からも誘導されうる部分を含有し、現状の脂肪族ポリカーボネートよりも分解性の抑制された新規なポリカーボネートを提供すること。【解決手段】特定の脂肪族アルキレングリコールの残基およびエーテルジオール残基を含んでなるポリカーボネートに、セルロースを添加して溶融混練する。【選択図】なし【特許請求の範囲】
【請求項１】
セルロースと、下記一般式（ａ）で表される脂肪族アルキレングリコール残基および下記構造式（１）で表されるエーテルジオール残基を含んでなるポリカーボネートとからなるポリカーボネート組成物。
【化１】
2006036954.tif 000017
【化２】
2006036954.tif 000018
【請求項２】
前記セルロースが、ポリエチレングリコールの存在下に粉砕処理を施したものである、請求項１に記載のポリカーボネート組成物。
【請求項３】
前記構造式（１）で示されるエーテルジオール残基が、全ジオール残基中、６５−９８重量％を占める、請求項１に記載のポリカーボネート組成物。
【請求項４】
前記セルロースが、ポリカーボネートを基準として０．５〜６０重量％を占める、請求項１に記載のポリカーボネート組成物。
【請求項５】
下記一般式（ｂ）で表される脂肪族アルキレングリコール、下記構造式（２）で表されるエーテルジオールおよび炭酸ジエステルを溶融重合法によって重合して得られる溶融状態のポリカーボネートに、更にセルロースを加えてから溶融混練する、ポリカーボネート組成物の製造方法。
【化３】
2006036954.tif 000019
【化４】
2006036954.tif 000020
【発明の詳細な説明】
【技術分野】
【０００１】
本発明は再生可能資源からも誘導されうる部分を含有するポリカーボネート組成物に関する。
【背景技術】
【０００２】
一般にポリカーボネートは石油資源から得られる原料を用いて製造されるが、石油資源の枯渇が懸念されており、植物などの再生可能資源から得られる原料を用いたポリマーの製造が求められており、式（２）に示したエーテルジオールは、再生可能資源、たとえば糖類およびでんぷんなどから容易に作られ、３種の立体異性体が知られている。
【０００３】
【化１】
2006036954.tif 000002
【０００４】
具体的には式（３）に示す、１，４：３，６−ジアンヒドロ−Ｄ−ソルビトール（以下、「イソソルビド」と略記することがある。）、式（４）に示す、１，４：３，６−ジアンヒドロ−Ｄ−マンニトール（以下、「イソマンニド」と略記することがある。）、式（５）に示す、１，４：３，６−ジアンヒドロ−Ｌ−イジトール（以下、「イソイディッド」と略記することがある。）であり、イソソルビド、イソマンニド、イソイディッドはそれぞれＤ−グルコース、Ｄ−マンノース、Ｌ−イドースから得られる。たとえばイソソルビドの場合、Ｄ−グルコースを水添した後、酸触媒を用いて脱水することにより得ることができる。
【０００５】
【化２】
2006036954.tif 000003
【０００６】
【化３】
2006036954.tif 000004
【０００７】
【化４】
2006036954.tif 000005
【０００８】
また、ポリカーボネートとして脂肪族ポリカーボネートも知られているが、上記のエーテルジオールの中でも、特に、モノマーとしてイソソルビドを中心に用いてポリカーボネートに組み込むことが検討されてきた（特許文献１、非特許文献１、２、３等参照。）。
たとえば、イソソルビドとさまざまなジフェノールとのコポリカーボネートの製造方法が報告されている（たとえば、特許文献２、非特許文献４、５、６参照。）が、これらの原料は石油のみを原料とするという問題を抱えている。
【０００９】
一方、脂肪族ジオールより誘導されたポリカーボネートについてはエチレングリコール、１，４−ブタンジオール、１，５−ペンタンジオール、１，６−ヘキサンジオール、１，１０−デカンジオールから誘導されたポリカーボネートのガラス転移温度はそれぞれ０〜５℃、−３５℃、−４１℃、−５０℃である（たとえば、非特許文献７、８参照。）。
これら脂肪族ジオールから誘導されるポリカーボネートはその柔軟な構造の為、通常室温下でオイル状または低融点の固体であり、汎用プラスチックとしての用途には適さない。
【００１０】
これらの問題を解消すべく、成型加工性および耐熱性に優れる、イソソルビドと脂肪族ジオールとからなるポリカーボネートの開発が進められている。
その１つが１，４−ブタンジオール、１，６−ヘキサンジオール、１，８−オクタンジオール、１，１０−デカンジオールなどの脂肪族ジオールとイソソルビドとの共重合ポリカーボネートである（非特許文献９、１０等参照。）。
しかし、これらは石油資源由来のポリカーボネートに比べて生分解しやすいため、生分解されやすい環境にさらされるような用途への適用には問題があった（非特許文献１０参照）。
【００１１】
【特許文献１】独国特許出願公開第２９３８４６４号（特許請求の範囲）
【特許文献２】特開昭５６−１１０７２３号公報（特許請求の範囲）
【非特許文献１】「ズルナールフュアプラクティシュヘミー」（“Ｊｏｕｒｎａｌ  ｆｕｅｒ  ｐｒａｋｔｉｓｃｈｅ  Ｃｈｅｍｉｅ”）、１９９２年、第３３４巻、ｐ．２９８〜３１０
【非特許文献２】「マクロモレキュールズ」（“Ｍａｃｒｏｍｏｌｅｃｕｌｅｓ”），１９９６年、第２９巻、ｐ．８０７７〜８０８２
【非特許文献３】「ジャーナルオブアプライドポリマーサイエンス」（“Ｊｏｕｒｎａｌ  ｏｆ  Ａｐｐｌｉｅｄ  Ｐｏｌｙｍｅｒ  Ｓｃｉｅｎｃｅ”）、２００２年、第８６巻、ｐ．８７２〜８８０
【非特許文献４】「マクロモレキュラーケミストリーアンドフィジックス」（“Ｍａｃｒｏｍｏｌｅｃｕｌａｒ  Ｃｈｅｍｉｓｔｒｙ  ａｎｄ  Ｐｈｙｓｉｃｓ”）１９９７年、第１９８巻、ｐ．２１９７〜２２１０
【非特許文献５】「ジャーナルオブポリマーサイエンスパートエイ」（“Ｊｏｕｒｎａｌ  ｏｆ  Ｐｏｌｙｍｅｒ  Ｓｃｉｅｎｃｅ：Ｐａｒｔ  Ａ”）、１９９７年、第３５巻、ｐ．１６１１〜１６１９
【非特許文献６】「ジャーナルオブポリマーサイエンスパートエイ」（“Ｊｏｕｒｎａｌ  ｏｆ  Ｐｏｌｙｍｅｒ  Ｓｃｉｅｎｃｅ：Ｐａｒｔ  Ａ”）、１９９９年、第３７巻、ｐ．１１２５〜１１３３
【非特許文献７】「ジャーナルオブポリマーサイエンス；ポリマーレターズエディション」（“Ｊｏｕｒｎａｌ  ｏｆ  Ｐｏｌｙｍｅｒ  Ｓｃｉｅｎｃｅ：  Ｐｏｌｙｍｅｒ  Ｌｅｔｔｅｒｓ  Ｅｄｉｔｉｏｎ”），１９８０年、第１８巻、ｐ．５９９〜６０２
【非特許文献８】「マクロモレキュラーケミストリーアンドフィジックス」（“Ｍａｃｒｏｍｏｌｅｃｕｌａｒ  Ｃｈｅｍｉｓｔｒｙ  ａｎｄ  Ｐｈｙｓｉｃｓ”）１９９８年、第１９９巻、ｐ．９７〜１０２
【非特許文献９】岡田他、文部科学省科学研究費補助金特定領域研究（Ｂ）「環境低負荷高分子」再生可能資源からの環境低負荷プラスチックの生産に基づく持続型材料システムの構築第７回公開シンポジウム講演要旨集、２００２年、ｐ．２６〜２９
【非特許文献１０】「ジャーナルオブポリマーサイエンスパートエイ」（“Ｊｏｕｒｎａｌ  ｏｆ  Ｐｏｌｙｍｅｒ  Ｓｃｉｅｎｃｅ：Ｐａｒｔ  Ａ”）、２００３年、第４１巻、ｐ．２３１２〜２３２１
【発明の開示】
【発明が解決しようとする課題】
【００１２】
本発明は、再生可能資源からも誘導されうる部分を含有し、現状の脂肪族ポリカーボネートよりも分解性の抑制された新規なポリカーボネートを提供することを目的とする。
【課題を解決するための手段】
【００１３】
本発明者らは上記従来技術に鑑み、鋭意検討を重ね、特にポリカーボネートの生分解性について検討した結果、イソソルビドに代表されるエーテルジオールと脂肪族ジオールとを共重合させたポリカーボネートに更にセルロースを含有させることにより、生分解性の抑制されたポリカーボネート組成物が得られることを見出し、さらに検討を重ね、本発明を完成するに至った。
【００１４】
すなわち、本発明の目的は
セルロースと、下記一般式（ａ）で表される脂肪族アルキレングリコール残基および下記構造式（１）で表されるエーテルジオール残基を含んでなるポリカーボネートとからなるポリカーボネート組成物によって達成される。
【００１５】
【化５】
2006036954.tif 000006
【００１６】
【化６】
2006036954.tif 000007
【発明の効果】
【００１７】
本発明によれば、イソソルビドに代表されるエーテルジオールと脂肪族ジオールとを共重合させた上、セルロースを混練することにより、生分解性の抑制されたポリカーボネート組成物を得ることができる。
【発明を実施するための最良の形態】
【００１８】
以下に、本発明を更に詳細に説明する。
本発明にかかわるポリカーボネートは下記一般式（ａ）で示される脂肪族アルキレングリコール残基および下記構造式（１）で表されるエーテルジオール残基を含んでなる。
【００１９】
【化７】
2006036954.tif 000008
【００２０】
【化８】
2006036954.tif 000009
【００２１】
すなわち、得られるポリカーボネートは、下記式（６）の繰り返し単位部分と下記式（７）の繰り返し単位部分とを有するものとなる。
【００２２】
【化９】
2006036954.tif 000010
【００２３】
【化１０】
2006036954.tif 000011
【００２４】
ここで、前記構造式（１）で表されるエーテルジオール残基は全ジオール残基中、６５〜９８重量％を占めることが好ましく、更には全ジオール残基中、８０−９８重量％を占めることが好ましい。
【００２５】
該エーテルジオールの含有量がこの範囲よりも少なくなると、得られる樹脂の粘度が下がり、脆いポリマーになる。一方、エーテルジオールの含有量がこの範囲よりも多くなると、ガラス転移温度や溶融粘度が非常に高くなり、成型加工が困難になる。
【００２６】
本発明にかかわるポリカーボネートに用いるエーテルジオールは、下記構造式（２）の構造を有し、それぞれ構造式（３）、（４）及び（５）で表される、イソソルビド、イソマンニド、イソイディッド、などが知られている。これら糖質由来のエーテルジオールは、自然界のバイオマスからも得られる物質で、再生可能資源と呼ばれるものの１つである。
【００２７】
イソソルビドは、でんぷんから得られるＤ−グルコースに水添した後、脱水を受けさせることにより得られる。他の他のエーテルジオールについても、出発物質を除いて同様の反応により得られる。
【００２８】
【化１１】
2006036954.tif 000012
【００２９】
【化１２】
2006036954.tif 000013
【００３０】
【化１３】
2006036954.tif 000014
【００３１】
【化１４】
2006036954.tif 000015
【００３２】
特にイソソルビドを原料の一つとして使用した、糖質由来のエーテルジオール残基としてイソソルビド残基を含んでなるポリカーボネートが好ましい。イソソルビドはでんぷんなどから簡単に作ることができるエーテルジオールであり資源として豊富に入手することができる上、イソマンニドやイソイディッドと比べても製造の容易さ、性質、用途の幅広さの全てにおいて優れている。
【００３３】
本発明に係わるポリカーボネートは、ガラス転移温度が少なくとも８０℃以上であることが好ましい。ガラス転移温度は成形物の耐熱性や、溶融成形性にとって重要であり、実用的に十分な耐熱性と成形性を維持する為にはより好ましくは１００℃以上１６０℃以下である。
【００３４】
本発明にかかわるポリカーボネートの製造方法に用いる炭酸ジエステルとしては、たとえばジフェニルカーボネート、ジナフチルカーボネート、ビス（ジフェニル）カーボネート、ジメチルカーボネート、ジエチルカーボネート、ジブチルカーボネート等があげられ、なかでも反応性、コスト面からジフェニルカーボネートが好ましい。
【００３５】
本発明にかかわるポリカーボネート組成物は、例えば、ホスゲンなどカルボニルハライドを出発物質とする方法、炭酸エステルを出発物質とする方法、二酸化炭素や炭酸塩を出発物質とする方法などにより重合することができるが、環境問題という点などから溶融重合法が良い。
【００３６】
本発明にかかわる溶融重合法では、重合触媒の存在下、原料であるジオールと炭酸ジエステルとを常圧で加熱し、予備反応させた後、減圧下で２８０℃以下の温度で加熱しながら撹拌して、生成するフェノールを留出させる。原料であるジオールは少なくとも式（２）で表されるエーテルジオールとを含む。系は窒素などの原料、反応混合物、反応生成物に対し不活性なガスの雰囲気に保つことが好ましい。窒素以外の不活性ガスとしては、アルゴンなどを挙げることができる。
【００３７】
反応初期に常圧で反応させるのは、オリゴマー化反応を進行させ、反応後期に減圧してフェノールを留去する際、未反応のモノマーが留出してモルバランスが崩れ、重合度が低下することを防ぐためである。本発明にかかわる製造方法においてはフェノールを適宜系（反応器）から除去することにより反応を進めることができる。そのためには、減圧することが効果的であり、好ましい。
【００３８】
本発明に係わる重合法において、エーテルジオールの分解を抑え、着色が少なく高粘度の樹脂を得るために、できるだけ低温の条件を用いることが好ましいが、重合反応を適切に進める為には重合温度は１８０℃以上２８０℃以下の範囲であることが好ましく、より好ましくは２３０℃以上２６０℃以下の範囲である。
【００３９】
本発明に係わる製造方法では触媒を用いることが好ましい。使用できる触媒は（ｉ）含窒素塩基性化合物、（ｉｉ）アルカリ金属化合（ｉｉｉ）アルカリ土類金属化合物等である。これらは一種類を独立に使用しても、複数種使用してもよい。（ｉ）と（ｉｉ）または（ｉ）と（ｉｉｉ）または（ｉ）と（ｉｉ）と（ｉｉｉ）の併用が好ましい場合が多い。
【００４０】
（ｉ）については好ましくはテトラメチルアンモニウムヒドロキシド、（ｉｉ）については、好ましくはナトリウム塩類であり、中でも２，２−ビス（４−ヒドロキシフェニル）プロパン二ナトリウム塩を用いることが特に好ましい。
【００４１】
本発明にかかわるセルロースは結晶化度に関わらず用いることができるが、セルロースジアセテートやセルローストリアセテートなどのセルロース誘導体はあまり好ましくない。
【００４２】
本発明にかかわるセルロースはポリエチレングリコール共存下で粉砕処理してから用いることが好ましい。また、用いるポリエチレングリコールは分子量２０−２００万のものが特に好ましい。
【００４３】
本発明にかかわるセルロースの混練は溶融状態にある本発明に関わるポリカーボネートに対して少しずつ混ぜることが好ましい。
【００４４】
本発明により、再生可能資源からも誘導されうる部分を含有し、現状の脂肪族ポリカーボネートよりも分解性の抑制された新規なポリカーボネートを提供することが可能となる。
【実施例】
【００４５】
次に本発明に関わる実施例を詳述する。各種の評価項目は次のようにして求めた。物性についてはまとめて表１に示す。
（１）生分解試験
市販の腐葉土（サンヨーバーク（有）製樹皮堆肥）２００ｇに、溜池の水１リットルを用いて加え、３０分以上約３０℃の湯浴中で曝気した。これをろ紙でろ過した液に、最適化試験培養用Ａ液（リン酸二水素カリウム３７．５ｇ、リン酸水素二ナトリウム７２．９ｇ、塩化アンモニウム２．０ｇを１リットルのイオン交換水に溶解させたもの）を１００ミリリットル加え、全量を２リットルとして調整し、コンポスト条件と近い５０℃の恒温槽内に設置し、圧空を通気量２００ミリリットル／分で流通させた。３−４日おきに培養液の半分を新規に調製したものと交換した。
【００４６】
均一な厚さに製膜したキャストフィルム（未延伸フィルム）を約２００ｍｇ切り出した上、市販の不織布製袋に入れ、上記の容器中に投入し、１ヵ月後ごとに取り出し、重量変化を調べた。
【００４７】
［実施例１］
イソソルビド２３．４ｇと１，６−ヘキサンジオール４．７ｇとジフェニルカーボネート４２．８ｇを三口フラスコに入れ、重合触媒としてテトラメチルアンモニウムヒドロキシドおよび２，２−ビス（４−ヒドロキシフェニル）プロパン二ナトリウム塩を仕込んで窒素雰囲気下１８０℃で溶融した。
撹拌下、反応槽内を１３．３ｋＰａに減圧し、生成するフェノールを留去しながら２０分間反応させた。次に２００℃に昇温した後、徐々に減圧し、フェノールを留去しながら４．００ｋＰａで２５分間反応させ、さらに、２１５℃に昇温して１０分間反応させた。
ついで、徐々に減圧し、２．６７ｋＰａで１０分間、１．３３ｋＰａで１０分間反応を続行し、さらに減圧し、４０Ｐａに到達したら、徐々に２３０℃まで昇温し、２３０℃に到達してから１０分間反応せしめた。
ついで、低結晶セルロース３ｇを少しずつ添加し、１時間混練した。このポリマーを用いて製膜したフィルムについて生分解試験を行った。
【００４８】
［実施例２］
イソソルビド２３．４ｇと１，６−ヘキサンジオール４．７ｇとジフェニルカーボネート４２．８ｇを三口フラスコに入れ、重合触媒としてテトラメチルアンモニウムヒドロキシドおよび２，２−ビス（４−ヒドロキシフェニル）プロパン二ナトリウム塩を仕込んで窒素雰囲気下１８０℃で溶融した。
実施例１と同様に重合させて、２３０℃に到達してから１０分間反応せしめた後、低結晶セルロース９ｇを少しずつ添加し、１時間混練した。このポリマーを用いて製膜したフィルムについて生分解試験を行った。
【００４９】
［実施例３］
イソソルビド２３．４ｇと１，６−ヘキサンジオール４．７ｇとジフェニルカーボネート４２．８ｇを三口フラスコに入れ、重合触媒としてテトラメチルアンモニウムヒドロキシドおよび２，２−ビス（４−ヒドロキシフェニル）プロパン二ナトリウム塩を仕込んで窒素雰囲気下１８０℃で溶融した。
実施例１と同様に重合させて、２３０℃に到達してから１０分間反応せしめた後、微結晶セルロース９ｇを少しずつ添加し、１時間混練した。このポリマーを用いて製膜したフィルムについて生分解試験を行った。
【００５０】
［実施例４］
２４時間真空乾燥させた微結晶セルロース１０ｇと分子量２００万のポリエチレングリコール２ｇを株式会社伊藤製作所製実験用遊星回転ポットミルＬＡ−ＰＯ．１の反応容器に入れ、４００ｒｐｍにて１時間の粉砕処理を行った（これをセルロース粉砕物とする。）。
イソソルビド２３．４ｇと１，６−ヘキサンジオール４．７ｇとジフェニルカーボネート４２．８ｇを三口フラスコに入れ、重合触媒としてテトラメチルアンモニウムヒドロキシドおよび２，２−ビス（４−ヒドロキシフェニル）プロパン二ナトリウム塩を仕込んで窒素雰囲気下１８０℃で溶融した。
実施例１と同様に重合させて、２３０℃に到達してから１０分間反応せしめた後、上記セルロース粉砕物３ｇを少しずつ添加し、１時間混練した。このポリマーを用いて製膜したフィルムについて生分解試験を行った。
【００５１】
［比較例１］
イソソルビド２３．４ｇと１，６−ヘキサンジオール４．７ｇとジフェニルカーボネート４２．８ｇを三口フラスコに入れ、重合触媒としてテトラメチルアンモニウムヒドロキシドおよび２，２−ビス（４−ヒドロキシフェニル）プロパン二ナトリウム塩を仕込んで窒素雰囲気下１８０℃で溶融した。
実施例１と同様に重合して２３０℃まで昇温し、最終的に２５０℃、６６．６Ｐａで１時間反応せしめた。このポリマーを用いて製膜したフィルムについて生分解試験を行った。
【００５２】
［比較例２］
イソソルビド２３．４ｇと１，６−ヘキサンジオール４．７ｇとジフェニルカーボネート４２．８ｇを三口フラスコに入れ、重合触媒としてテトラメチルアンモニウムヒドロキシドおよび２，２−ビス（４−ヒドロキシフェニル）プロパン二ナトリウム塩を仕込んで窒素雰囲気下１８０℃で溶融した。
実施例１と同様に重合させて、２３０℃に到達してから１０分間反応せしめた後、低結晶セルロースジアセテート３ｇを少しずつ添加し、１時間混練した。このポリマーを用いて製膜したフィルムについて生分解試験を行った。
【００５３】
【表１】
2006036954.tif 000016